(57)【要約】【課題】研磨性を有しながらもワイピング対象面を傷つけることなく、該対象面に強固に付着した汚れを効率的に除去できるワイピングシートを提供すること。【解決手段】本発明のワイピングシート１は、平均繊維径が０．２μｍ以上５μｍ以下である合成繊維２を含む繊維集合体２Ａを備え、ワイピング面として用いられる第１の面１Ｆと、該第１の面１Ｆの反対側に位置する第２の面１Ｒとを有するワイピングシートである。合成繊維２を形成する樹脂を含む樹脂塊３が、繊維集合体２Ａ中に複数存在している。第１の面１Ｆにおいて、樹脂塊３が８×１０８個／ｍ２以上１．５×１０９個／ｍ２以下存在している。樹脂塊３の平均径が、合成繊維２の平均繊維径の２０倍以上１０００倍以下であることが好適である。樹脂塊３が、合成繊維２の端部に固着して存在することも好適である。【選択図】図２
2019084294.tif 000002
【特許請求の範囲】
【請求項１】
平均繊維径が０．２μｍ以上５μｍ以下である合成繊維を含む繊維集合体を備え、ワイピング面として用いられる第１の面と、該第１の面の反対側に位置する第２の面とを有するワイピングシートであって、
前記繊維を形成する樹脂を含む樹脂塊が、前記繊維集合体中に複数存在しており、
前記第１の面において、前記樹脂塊が８×１０８個／ｍ２以上１．５×１０９個／ｍ２以下存在する、ワイピングシート。
【請求項２】
前記樹脂塊の平均径が、前記繊維の平均繊維径の２０倍以上１０００倍以下である、請求項１に記載のワイピングシート。
【請求項３】
前記樹脂塊が、前記繊維の端部に固着して存在する、請求項１又は２に記載のワイピングシート。
【発明の詳細な説明】
【技術分野】
【０００１】
本発明は、ワイピングシートに関する。
【背景技術】
【０００２】
近年、１μｍ前後の繊維径を有する極細繊維は、その繊維を交絡させた不織布として様々な用途に用いられている。例えば特許文献１には、平均繊維直径が０．０５〜２．０μｍの極細繊維が収束してなる極細繊維束が絡合してなる不織布と、高分子弾性体とを主体として構成される研磨布が開示されている。この研磨布は、研磨加工において従来の極細繊維からなる研磨布よりもスクラッチ欠点が少なく、高精度な研磨加工を可能とすることが同文献に記載されている。
【先行技術文献】
【特許文献】
【０００３】
【特許文献１】特開２０１２−０７１４１５号公報
【発明の概要】
【発明が解決しようとする課題】
【０００４】
ところで、フローリングや壁、家具等の硬質表面を清拭する物品として、極細繊維を含む不織布からなるワイピングシートがしばしば用いられる。特に、シールやテープなどの粘着性物質がワイピング対象面に付着していた場合、粘着性物質に担持されている粘着剤がワイピング対象面に付着残存してしまう事がある。このような粘着剤は、それ自体が外観悪化の原因となるとともに、更なる汚れを付着させ、汚染の原因となりうる。
【０００５】
一方で、特許文献１に開示されている研磨布は、磁気記録ディスク等に用いられる基板の研磨加工を目的としているので、清拭や清掃を目的とした場合の繊維集合体の機能性に関しては何ら言及されていない。また、ワイピング対象面に強固に付着した粘着剤などの汚れを除去することを目的として、クレンザー等の無機粒子を含有する研磨剤を併用した場合、ワイピング対象面に意図しない傷がつき、外観が悪化する可能性があった。
【０００６】
したがって本発明の課題は、研磨性を有しつつ、且つワイピング対象面を傷つけにくいワイピングシートを提供することにある。
【課題を解決するための手段】
【０００７】
本発明は、平均繊維径が０．２μｍ以上５μｍ以下である合成繊維を含む繊維集合体を備え、ワイピング面として用いられる第１の面と、該第１の面の反対側に位置する第２の面とを有するワイピングシートであって、
前記繊維を形成する樹脂を含む樹脂塊が、前記繊維集合体中に複数存在しており、
前記第１の面において、前記樹脂塊が８×１０８個／ｍ２以上１．５×１０９個／ｍ２以下存在する、ワイピングシートを提供するものである。
【発明の効果】
【０００８】
本発明によれば、研磨性を有しながらもワイピング対象面を傷つけることなく、該対象面に強固に付着した汚れを効率的に除去できるワイピングシートを提供できる。
【図面の簡単な説明】
【０００９】
【図１】図１は、本発明のワイピングシートの断面の模式図である。
【図２】図２は、本発明のワイピングシートの第１の面を、走査型電子顕微鏡を用いて撮像した走査型電子顕微鏡像である。
【図３】図３は、本発明のワイピングシートの製造に用いられる製造装置の模式図である。
【発明を実施するための形態】
【００１０】
以下、本発明のワイピングシートをその好ましい実施形態に基づき説明する。本発明においてワイピングとは、清掃及び清拭の両方の意味を含むものであり、例えば、床面、壁面、天井及び柱等の建物の清掃、建具や備品の清掃、物品の拭き取り、身体及び身体に係る器具の清拭等が含まれる。
【００１１】
図１に示すように、本発明のワイピングシート１は、合成繊維２を含む繊維集合体２Ａと、該繊維２の集合体中に存在する複数の樹脂塊３とを有している。合成繊維２は、その繊維どうしが、堆積、交絡又は結合して繊維集合体２Ａを形成している。ワイピングシート１は、第１の面１Ｆ、及び第１の面１Ｆの反対側に位置する第２の面１Ｒとを有する。第１の面１Ｆは、ワイピングシート１の使用時におけるワイピング面として供される。なお以下の説明では、第１の面１Ｆを表面又はワイピング面ともいい、第１の面１Ｆと反対側の面である第２の面１Ｒを裏面ともいう。
【００１２】
ワイピングシート１は、繊維集合体２Ａのみから構成されていてもよく、あるいは繊維集合体２Ａに加えて他の層を有していてもよい。繊維集合体２Ａと他の層とが積層されてワイピングシート１が構成されている場合には、繊維集合体２Ａにおける外方を向く面がワイピング面として供される。
【００１３】
本発明のワイピングシート１は、合成繊維２を含む。合成繊維２は、繊維形成性の樹脂を原料として構成されていることが好ましい。そのような樹脂としては、例えば各種の熱可塑性樹脂が挙げられる。熱可塑性樹脂としては、例えば、ポリエチレンやポリプロピレン等のポリオレフィン樹脂、ポリエチレンテレフタレート等のポリエステル樹脂、ポリアミド樹脂、ポリ塩化ビニルやポリスチレン等のビニル系樹脂、ポリアクリル酸やポリメタクリル酸メチル等のアクリル系樹脂、ポリパーフルオロエチレン等のフッ素樹脂などが挙げられ、これらのうち一種を単独で又は二種以上を組み合わせて用いることができる。
【００１４】
合成繊維２の平均繊維径は、汚れの捕集効率の観点から、０．２μｍ以上であることが好ましく、０．５μｍ以上であることが好ましく、またその上限は、５μｍ以下であることが好ましく、４μｍ以下であることが更に好ましい。合成繊維の平均繊維径は、例えば走査型電子顕微鏡（ＳＥＭ）観察による二次元画像から繊維の塊、繊維の交差部分及び樹脂塊を除いた繊維を任意に１０本選び出し、繊維の長手方向に直交する線を引いたときの長さの測定値の平均値を、平均繊維径とする。
【００１５】
繊維径を上述の範囲にコントロールする観点から、合成繊維２を構成する樹脂は、その重量平均分子量が１２０００以上であることが好ましく、１５０００以上であることがより好ましく、２５０００以上であることが更に好ましく、またその上限は６０００００以下であることが好ましく、５０００００以下であることがより好ましく、４０００００以下であることが更に好ましい。重量平均分子量の測定は、ＧＰＣ（Ｇｅｌ  Ｐｅｒｍｅａｔｉｏｎ  Ｃｈｒｏｍａｔｏｇｒａｐｙ）法によって行う。ＧＰＣ法は、分子サイズの差に基づいて分離を行う液体クロマトグラフィーの一種であり、高分子物質の分子量分布、および平均分子量分布を測定する手法である。高分子鎖が希薄溶液中でとっている大きさ（Ｈｙｄｒｏｄｙｎａｍｉｃ  Ｖｏｌｕｍｅ)と同じくらいの細孔を有する粒状ゲルを充填したカラムに試料溶液を注入すると、分子量の高い分子、すなわち、溶液中における分子サイズの大きいものは、ゲル表面の細孔への浸透（Ｐｅｒｍｅａｔｉｏｎ）が少なく、分子量の低い分子よりも速くカラム中を移動して溶出する（Ｓｉｚｅ  Ｓｅｐａｒａｔｉｏｎ）。なお、この分離機構から、ＧＰＣはＳＥＣ（Ｓｉｚｅ  Ｅｘｃｌｕｓｉｏｎ  Ｃｈｒｏｍａｔｏｇｒａｐｈｙ）とも呼ばれる。
【００１６】
繊維径を上述の範囲にコントロールする観点、及び繊維の工業生産性を高める観点から、合成繊維２を構成する樹脂は、そのメルトフローレート（ＭＦＲ）が５０ｇ／１０ｍｉｎ以上であることが好ましく、５００ｇ／１０ｍｉｎ以上であることがより好ましく、１０００ｇ／１０ｍｉｎ以上であることが更に好ましく、またその上限は２０００ｇ／１０ｍｉｎ以下であることが好ましく、１９００ｇ／１０ｍｉｎ以下であることがより好ましく、１８５０ｇ／１０ｍｉｎ以下であることが更に好ましい。ＭＦＲは、荷重２．１６ｋｇ、温度２３０℃の条件でＪＩＳ  Ｋ  ７２１０に従って測定することができる。
【００１７】
上述の繊維集合体２Ａは、合成繊維２以外の繊維を含んでいてもよい。ワイピング性能の向上の観点から、合成繊維２の含有量は、繊維集合体２Ａの全質量に対して、５０質量％以上であることが好ましく、６０質量％以上であることがより好ましく、７０質量％以上であることが更に好ましい。
【００１８】
ところで従来、ワイピング対象面に強固に付着した粘着剤等の汚れを除去するためには、ワイピングシートを構成する繊維とワイピング対象面との摩擦に加えて、クレンザーなどの研磨粒子を用いて、該対象面を研磨して汚れを除去していた。しかし、研磨粒子は比較的高い硬度を有していることに起因して、汚れを除去する際に、ワイピング対象面に傷がつき、ワイピング対象物の外観を損なう恐れがあった。
【００１９】
このような欠点を解決すべく発明者が鋭意検討した結果、意外にも、溶融紡糸法等で製造された繊維の欠陥であると考えられてきた樹脂塊（樹脂ダマ）がワイピングシートを構成する繊維集合体に存在していることによって、研磨粒子を使用することなく効率的に汚れを除去できることを見出した。また発明者は、この樹脂塊が繊維を形成する樹脂を含み、硬度が低いものであるので、ワイピングの際に、ワイピング対象面に傷がつきにくいという利点も奏されることも見出した。
【００２０】
図１に示すように、ワイピングシート１は、複数の樹脂塊３を有している。本明細書における樹脂塊３とは、合成繊維２の原料樹脂が粒状に固化し、紡糸される合成繊維２の繊維径以上の径を有するものである。樹脂塊３は、合成繊維２を形成する樹脂を含むものであり、好ましくは合成繊維２を構成する樹脂からなるものである。樹脂塊３は、ワイピングシート１を構成する繊維集合体２Ａの平面方向及び厚み方向にわたり複数存在している。樹脂塊３の形状は、例えば球状、楕円体状又は不定形である。
【００２１】
図２に示すように、樹脂塊３は、繊維集合体２Ａ中だけでなく、ワイピング面である第１の面１Ｆにも複数存在している。汚れの除去性を高める観点から、第１の面１Ｆに存在する樹脂塊３は、８×１０８個／ｍ２以上であることが好ましく、１．０×１０９個／ｍ２以上であることがより好ましく、１．２×１０９個／ｍ２以上であることが更に好ましく、またその上限は、１．５×１０９個／ｍ２以下であることが好ましく、１．４個×１０９個／ｍ２以下であることがより好ましく、１．３個×１０９個／ｍ２以下であることが更に好ましい。なお、「樹脂塊３が第１の面１Ｆに存在する」とは、第１の面１Ｆを観察したときに、粒状の樹脂塊３の存在を視認できることを指し、必ずしも樹脂塊３が第１の面１Ｆに完全に露出していることを要しない。樹脂塊３の存在個数は、例えば走査型電子顕微鏡（ＳＥＭ）において、第１の面１Ｆを観察対象として、観察視野を１０００μｍ×１４００μｍとしたときに、平面視における最大長さが５μｍ以上５０００μｍ以下の樹脂塊３を計測する。
【００２２】
ワイピング対象面に傷をつきにくくし、且つ汚れの除去を効率的に行う観点から、樹脂塊３の平均径が、合成繊維２の平均繊維径の２０倍以上であることが好ましく、３０倍以上であることがより好ましく、５０倍以上であることが更に好ましく、またその上限は１０００倍以下であることが好ましく、５００倍以下であることがより好ましく、３００倍以下であることが更に好ましい。樹脂塊３の平均径は、例えば走査型電子顕微鏡（ＳＥＭ）において、第１の面１Ｆを観察対象として、観察視野を１０００μｍ×１４００μｍとしたときに、平面視における最大長さが５μｍ以上５０００μｍ以下の樹脂塊３について、平面視における最大長さをそれぞれ計測し、その最大長さの平均値を平均径とする。
【００２３】
樹脂塊３の繊維集合体２Ａからの脱落を防止できる範囲で、樹脂塊３は繊維集合体２Ａ中に該繊維集合体２Ａと別個に存在していてもよいが、繊維集合体２Ａからの樹脂塊３の脱落を効果的に防ぐ観点から、樹脂塊３は、融着によって合成繊維２と固着していることが好ましい。一本の合成繊維２に固着する樹脂塊３の個数は特に制限されないが、生産効率の向上の観点から、樹脂塊３は、合成繊維２の端部に固着していることが一層好ましい。このような樹脂塊３は、上述の樹脂を用いて、後述する製造方法によって好適に形成することができる。
【００２４】
ワイピングシートの剛性及び強度を発現させる観点から、ワイピングシート１を構成する繊維集合体２Ａの坪量は、５０ｇ／ｍ２以上が好ましく、６０ｇ／ｍ２以上が更に好ましく、またその上限は、１００ｇ／ｍ２以下が好ましく、９０ｇ／ｍ２以下が更に好ましい。
【００２５】
また同様の観点から、ワイピングシート１の厚みは、４０Ｎ／ｍ２荷重下において１ｍｍ以上であることが好ましく、１．２ｍｍ以上であることが更に好ましく、またその上限は、同荷重下において３ｍｍ以下であることが好ましく、２ｍｍ以下であることが更に好ましい。
【００２６】
ワイピングシート１は、ワイピング時において、繊維集合体２Ａをそのまま（いわゆる乾式の態様）で使用してもよく、繊維集合体２Ａに洗浄液を塗布、噴霧、担持又は含浸させた態様（いわゆる湿式の態様）で使用してもよい。これらの態様は、ワイピング対象面に付着している汚れの種類や、ワイピング対象物の物性に応じて選択することができる。
【００２７】
ワイピング時において、ワイピングシートを湿式の態様で用いる場合、該シートに担持される洗浄液としては、水単独や、添加剤を含む水溶液など、湿式ワイピングシートに用いられる一般的な組成のものを用いることができる。洗浄液に用いられる添加剤としては、界面活性剤、殺菌剤、香料、芳香剤、消臭剤、ｐＨ調整剤、アルコール、研磨粒子などが挙げられる。なお、洗浄液に研磨粒子等を含む研磨剤が含まれていることは妨げられないが、本発明によれば、そのような研磨剤を用いなくても、ワイピング対象面における研磨効果は十分に奏される。
【００２８】
以上は本発明のワイピングシートの一実施形態に関する説明であったところ、以下にワイピングシートの好適な製造方法を図３を参照しながら説明する。図３には、ワイピングシートの製造に好適に用いられる製造装置１０が示されている。本実施態様の製造方法は、溶融樹脂を吐出部１４から吐出するとともに、熱風を吹き付けることによって溶融樹脂を引き延ばして合成繊維２とし、その合成繊維２を堆積、交絡又は結合させて繊維集合体２Ａとする。なお、以下に示す製造装置１０の構成は、メルトブローン法による繊維集合体の一般的な製造装置と同様である。
【００２９】
図３に示すように、製造装置１０は、原料樹脂を溶融混練して押し出す押出部１１と、押出部１１に原料樹脂を供給するホッパー１２と、押出部１１内部に備えられたスクリュー（図示せず）を回転させるモーター１３と、押出部１１から該スクリューによって押し出された溶融樹脂を吐出する吐出部１４とを具備する。押出部１１と吐出部１４とは互いに連通しており、溶融樹脂が流通可能となっている。吐出部１４の下端部には、複数の吐出口１５が幅方向Ｙに沿って設けられており、該吐出口１５から溶融樹脂を吐出できるようになっている。
【００３０】
また、製造装置１０は、吐出部１４における吐出口１５の近傍に、吐出口１５から吐出された溶融樹脂に吹き付ける熱風を噴射するための噴射口（図示せず）が設けられている。熱風は、吐出部１４に接続された熱風供給部１６から供給される。
【００３１】
吐出部１４の下方には、合成繊維２の捕集器としてのベルトコンベア１７が設けられている。ベルトコンベア１７は、吐出口１５から吐出された溶融樹脂から生じた合成繊維２を、その上部の捕集面１７ａで捕集して繊維集合体２Ａを形成し、Ｘ方向に搬送するものである。
【００３２】
以下に、上述の構成を有する製造装置１０を用いたワイピングシート１の製造方法を説明する。なお、本製造方法は、個々の具体的な運転条件を除き、メルトブローン法による一般的な方法と同様である。
【００３３】
まず、合成繊維２の原料樹脂をホッパー１２を介して押出部１１に供給する。押出部１１に供給された原料樹脂は、押出部１１の内部で溶融混練されて溶融樹脂となった後、吐出部１４の吐出口１５に供給される。また、溶融樹脂の供給と同時に、熱風供給部１６内で発生した加熱空気が熱風として噴射口に供給される。
【００３４】
次に、熱風を噴射口から噴射しつつ、吐出口１５から溶融樹脂を吐出し、細径の合成繊維２を紡糸する。吐出された溶融樹脂は、熱風の噴射によって延伸されながら切断される。このとき、吐出された溶融樹脂は、溶融樹脂の切断箇所が表面張力によって収縮しながら冷却固化される。
【００３５】
原料樹脂の加熱温度は、原料樹脂の溶融状態を適切に維持する観点から、原料樹脂の融点をＭＰ（℃）としたときに、（ＭＰ＋５０）℃以上であることが好ましく、（ＭＰ＋６０）℃以上であることがより好ましく、（ＭＰ＋７０）℃以上であることが更に好ましく、また原料樹脂の分解を防ぐ観点から、（ＭＰ＋３００）℃以下であることが好ましく、（ＭＰ＋２５０）℃以下であることがより好ましく、（ＭＰ＋２００）℃以下であることが更に好ましい。例えば、原料樹脂としてポリプロピレン（融点ＭＰ：１５０℃）を用いた場合、原料樹脂の加熱温度を２００℃以上４５０℃以下とすることができる。
【００３６】
合成繊維２の繊維径をより細径にしつつ樹脂塊３を生成させる観点から、噴射口から噴射される熱風の温度は、原料樹脂の融点ＭＰ（℃）を基準として、（ＭＰ＋１５０）℃以上であることが好ましく、（ＭＰ＋２００）℃以上であることがより好ましく、（ＭＰ＋２５０）℃以上であることが更に好ましく、またその上限は、原料樹脂の分解等を防ぐ観点から、（ＭＰ＋４００）℃以下であることが好ましく、（ＭＰ＋３８０）℃以下であることがより好ましく、（ＭＰ＋３５０）℃以下であることが更に好ましい。例えば、原料樹脂としてポリプロピレン（融点ＭＰ：１５０℃）を用いた場合、噴射口から噴射される熱風の温度を３００℃以上５５０℃以下とすることができる。
【００３７】
合成繊維２の製造効率を高めつつ樹脂塊３を生成させる観点から、溶融樹脂の吐出量は、吐出口１５における直径や溶融樹脂の温度などの条件に依存するが、４ｇ／ｍｉｎ以上であることが好ましく、８ｇ／ｍｉｎ以上であることがより好ましく、９ｇ／ｍｉｎ以上であることが更に好ましく、またその上限は、５０ｇ／ｍｉｎ以下であることが好ましく、３０ｇ／ｍｉｎ以下であることがより好ましく、２０ｇ／ｍｉｎ以下であることが更に好ましい。
【００３８】
樹脂塊３を繊維集合体２Ａ中に十分に形成させる観点から、溶融樹脂の吐出量の総量が４ｇ／ｍｉｎ以上３０ｇ／ｍｉｎ以下の範囲であることを条件として、熱風の流量は、２００Ｌ／ｍｉｎ以上であることが好ましく、２５０Ｌ／ｍｉｎ以上であることが更に好ましく、またその上限は、３００Ｌ／ｍｉｎ以下であることが好ましく、８００Ｌ／ｍｉｎ以下であることが更に好ましい。このような流量で熱風を吹き付けることによって、樹脂塊３が合成繊維２の端部に固着するように一度の製造工程で製造できるという利点も奏される。
【００３９】
具体的な製造条件として、原料樹脂をポリプロピレン（重量平均分子量：７５５００、ＭＦＲ：１３００ｇ／１０ｍｉｎ）を用いた場合について説明すると、吐出口１５の直径を０．０８ｍｍとし、溶融樹脂の温度を２３０℃、溶融樹脂の吐出量を５ｇ／ｍｉｎの条件下で、噴射される熱風の温度を３８０℃、熱風の流量を４００Ｌ／ｍｉｎとすることで、平均繊維径が０．２μｍ〜５μｍである合成繊維２が形成されながら、平面視における最大長さが５μｍ〜５０００μｍの樹脂塊３が該繊維２の端部に形成される。
【００４０】
このような工程を経て、合成繊維２の紡糸と同時に、繊維径以上の大きさを有する樹脂塊３が形成される。特に本発明において使用される樹脂は、通常のメルトブローン法で使用される樹脂よりも分子量が低く、且つＭＦＲが高いものであるので、熱風の流量を通常のメルトブローン法よりも高い流量で噴射することによって、樹脂塊３が固着した細径の合成繊維２を紡糸することができる。
【００４１】
最後に、紡糸された合成繊維２は、ベルトコンベア１７の捕集面上に集積され、繊維集合体２Ａとなる。製造された繊維集合体２Ａは、該集合体２Ａをそのままで乾式のワイピングシート１としてもよく、該集合体２Ａに更に洗浄液を担持させて、湿式のワイピングシート１とすることができる。
【００４２】
ワイピングシート１の別の製造方法として、次の方法も挙げられる。すなわち、メルトブローン法等の溶融紡糸法で細径の繊維からなる不織布を製造する。その不織布とは別に、該不織布を構成する繊維の樹脂と同じ樹脂を原料として、樹脂塊を製造する。そして、この樹脂塊を前記不織布の表面及び内部に分散させる。その後、必要に応じて加熱して、繊維と樹脂塊とを結合させたのちに洗浄液を担持させる。このようにして、目的とするワイピングシート１を得ることができる。
【００４３】
このようにして製造されたワイピングシート１は、該ワイピングシート単体で、又はワイパーなどの清掃用具に付着させて、床面、壁面等の建物、戸棚、窓ガラス、鏡、ドア、ドアノブ等の建具、ラグ、カーペット、机食卓等の家具、キッチン、トイレ、身体の清拭や、衛生用品、包装などにも使用できる。
【００４４】
以上、本発明をその好ましい実施形態に基づき説明したが、本発明は前記実施形態に制限されない。例えば前記実施形態のワイピングシートは、単一の合成繊維を含むものであったが、これに代えて二種類以上の繊維を含むワイピングシートであってもよい。二種類以上の繊維を含む場合、必要に応じて、水流又は空気流の吹き付けによる交絡、接着又は融着等の工程を経て、繊維集合体を形成してもよい。
【００４５】
また、本発明のワイピングシートは、該シート自体に洗浄液が担持されていなくてもよい。具体的には、ワイピング対象面に洗浄液を直接塗布又は噴霧して、該対象面に洗浄液が存在している状態下で、乾式のワイピングシートを用いてワイピング対象面をワイピングしてもよい。このような実施形態であっても、本発明の効果は十分に奏される。
【実施例】
【００４６】
以下、実施例により本発明を更に詳細に説明する。しかしながら本発明の範囲は、かかる実施例に制限されない。
【００４７】
〔実施例１〕
図３に示す製造装置１０を用いて、単一の合成繊維からなる繊維集合体２Ａをメルトブローン法によって以下の製造条件で製造した。繊維集合体２Ａの寸法を２８５ｍｍ×２０５ｍｍに成形した後、第１の面１Ｆにイオン交換水を２ｇ／ｃｍ２塗布し、これを目的とするワイピングシート１とした。合成繊維２の原料樹脂としてポリプロピレン（ＰＰ）を用いた。合成繊維２の平均繊維径は３μｍであった。繊維集合体の坪量は４０ｇ／ｍ２であり、第１の面における樹脂塊は１．３×１０９個／ｍ２存在していた。
【００４８】
＜製造条件＞
吐出口１５の直径：０．０８ｍｍ
原料樹脂の吐出時の温度：２３０℃
原料樹脂の重量平均分子量：７５５００
原料樹脂のメルトフローレート：１３００ｇ／１０ｍｉｎ（２３０℃）
原料樹脂の溶融液の吐出量：５ｇ／ｍｉｎ
熱風の噴射量：４００Ｌ／ｍｉｎ
熱風の温度：３８０℃
【００４９】
〔実施例２〕
実施例１における製造条件のうち、熱風の噴射量を３５０Ｌ／ｍｉｎに変更して、第１の面における樹脂塊を１×１０９個／ｍ２存在するものとしたほかは、実施例１と同様にワイピングシートを製造した。
【００５０】
〔比較例１〕
実施例１における製造条件のうち、熱風の噴射量を３００Ｌ／ｍｉｎに変更して、第１の面における樹脂塊を５×１０８個／ｍ２存在するものとしたほかは、実施例１と同様にワイピングシートを製造した。
【００５１】
〔比較例２〕
本比較例では、繊維集合体２Ａをカレンダー加工によるシート化で繊維の端部をカットして樹脂塊を除去した。その後、第１の面にイオン交換水を２ｇ／ｃｍ２塗布し、これを目的とするワイピングシートとした。第１の面における樹脂塊は存在していなかった。本比較例における合成繊維の平均繊維径は４．５μｍであった。
【００５２】
〔比較例３〕
実施例１における製造条件のうち、原料樹脂のメルトフローレートを８００ｇ／１０ｍｉｎ（２３０℃）に変更して、第１の面における樹脂塊を８×１０８個／ｍ２存在するものとし、合成繊維の平均繊維径を６μｍとしたほかは、実施例１と同様にワイピングシートを製造した。
【００５３】
〔比較例４〕
比較例１のワイピングシートおける第１の面に、無機粒子を含む研磨剤（花王株式会社製、ニューホーミングクレンザー）を０．５ｇ塗布したほかは、比較例１と同様にワイピングシートを製造した。
【００５４】
〔比較例５〕
比較例１のワイピングシートおける第１の面に、研磨剤としてＳｉＯ２粒子（ＴｈｅｒｍｏＦｉｓｈｅｒ社製、Ｄｕｋｅ８１００、平均粒子径１μｍ）を０．５ｇ塗布したほかは、比較例１と同様にワイピングシートを製造した。
【００５５】
〔評価〕
以下の方法に従って、粘着剤の除去性、ワイピング対象面の外観及び該対象面の傷つき性を評価した。各評価結果を以下の表１に示す。
【００５６】
〔粘着剤の除去性〕
実施例及び比較例のワイピングシートに、０．１６ｋＮ／ｍ２の荷重をかけて、ワイピング速度１ｍ／ｓで、粘着剤が付着した壁（吉野石膏社製、タイガーボード（標準タイプ））をワイピング対象面としてワイピングを行った。ワイピング後でのワイピング対象面における粘着剤の除去性を、以下の基準で目視によって評価した。
Ａ：付着した粘着剤を完全に除去できた。
Ｂ：付着した粘着剤をほとんど除去できた。
Ｃ：付着した粘着剤を一部除去できた。
Ｄ：付着した粘着剤を除去できなかった。
【００５７】
〔ワイピング対象面の外観〕
〔粘着剤の除去性〕の項でワイピングした後のワイピング対象面の外観を、以下の基準で目視により評価した。
Ａ：ワイピング対象面に汚れがない。
Ｂ：ワイピング対象面に汚れが一部付着している。
Ｃ：ワイピング対象面に汚れがかなり付着している。
Ｄ：ワイピング対象面の全面が汚れている。
【００５８】
〔ワイピング対象面の傷つき性〕
〔粘着剤の除去性〕の項でワイピングした後のワイピング対象面の傷つき性を、以下の基準で目視により評価した。
Ａ：ワイピング対象面が滑らかである。
Ｂ：ワイピング対象面の一部が傷ついているが、滑らかである。
Ｃ：ワイピング対象面の一部が傷ついており、表面が粗い。
Ｄ：ワイピング対象面の全面が傷ついており、表面が非常に粗い。
【００５９】
【表１】
2019084294.tif 000003
【００６０】
表１に示すように、実施例１及び２のワイピングシートは、ワイピング面における樹脂塊の存在量が少ない比較例１及び２や、平均繊維径が太い比較例３と比較して、ワイピング対象面に付着した粘着物を効率的に除去できることが判る。また、研磨剤を塗布した比較例４及び５ではワイピング対象面が傷ついているのに対し、実施例１及び２のワイピングシートは、樹脂塊が繊維を形成する樹脂を含んで形成されているため、ワイピング対象面を傷つけることなく、ワイピング対象面に付着した粘着物を除去することができることが判る。
【００６１】
以上より、本発明のワイピングシートは、研磨性を有しながらもワイピング対象面を傷つけることなく、該対象面に付着した粘着物を効率的に除去できるものであることがわかる。
【符号の説明】
【００６２】
１  ワイピングシート
２  合成繊維
２Ａ  繊維集合体
３  樹脂塊
１０  製造装置
１１  押出部
１２  ホッパー
１３  モーター
１４  吐出部
１５  吐出口
１６  熱風供給部
１７  ベルトコンベア
【図１】
2019084294.tif 000004
【図２】
2019084294.tif 000005
【図３】
2019084294.tif 000006